Brevet FR2606487A1 — publié le 19880513

TUBES A BASE DE RESINE POLYOLEFINIQUE POUR LA REALISAT#ON DE CANALISATIONS, MANCHONS POUR LEUR ASSEMBLAGE, ET PROCEDE POUR LEUR FABRICATION La présente invention concerne la conception et la fabrication de tubes en résines polyoléfiniques destinés à constituer des canalisations de grandes longueurs.#Elle concerne également l'utilisation de ces tubes pour la réalisation de telles canalisations par assemblage -de tubes sucC~z-ssifs bout à bout.Elle vise plus particulièrement à proposer des tubes de caractéristiques améliorées qui puissent être mis en oeuvre par les mêmes techniques et les mêmes pratiques que celles qui sont appliquées actuellement de manière courante dans la mise en place de tubes en résines polyoléfiniques, plus particulièrement les résines à base de polyéthylène. On sait notamment que l'on utilise des tubes de ce type pour la pose des canalisations qui servent à la distribution urbaine et interurbaine de fluides tels que le gaz de ville, et que dans ces applications, il est usuel d'assembler les tubes successifs au moyen de manchons tubulaires, également en résines polyoléfiniques, qui enveloppent les extrémités de deux tubes placés bout à bout et qui sont soudés thermiquement sur ces extrémités des tubes, sur tout leur pourtour, le chauffage nécessaire étant réalisé à l'aide de résistances électriques incorporées dans la masse des manchons lors de leur fabrication. On comprend que cette technique d'assemblage a fait l'objet d'une longue mise au point, qu'elle implique un savoir-faire acquis durablement par les poseurs de canalisations et qu'il est souhaitable de ne pas la modifier. On comprend aussi que cette technique met à profit la capacité qu'ont les matériaux thermo-plastiques à base de résines polyoléfiniques, plus particulièrement le polyéthylène et les copolymères d'éthylène, de se souder sur eux-memes quand ils sont ramollis par chauffage. Mais ces matériaux ont en contrepartie un certain nombre d'inconvénients, en particulier une tendance au fluage sous pression à long terme ou à température élevée, des risques de fissuration sous contrainte mécanique, une faible résistance à certains agents chimiques, une certaine sensibilité à l'abrasion lors de la pose en tranchée.Pour des canalisations qui doivent résister à la pression des fluides à véhiculer ainsi qu'aux agents mécaniques ou chimiques auxquels ils sont soumis, de l'intérieur ou de l'extérieur, pendait des durées d'utilisation de plusieurs dizaines w d'années, ceci impose l'emploi de tubes de forte épaisseur. Le prix de ces tubes est donc élevé, et ceci non seulement par la quantité de matière nécessaire, mais aussi par suite d'une vitesse de production relativement lente, liée au débit limité des extrudeuses utilisées pour la fabrication de ces tubes. En outre, le poids et l'encombrement constituent naturellement des inconvénients dans le transport des tubes et la pose des canalisations. Pour résoudre ces insuffisances des tubes connus, tout en respectant la technique d'assemblage, la présente invention propose des tubes à base de résine polyoléfinique pour la fabrication de canalisations de grande longueur, caractérisés en ce qu'ils comportent une paroi formée d'au moins deux couches intimement solidaires, comprenant au moins une âme constituée en une première matière à base de polyoléfine réticulée, résultant de préférence de la réticulation en atmosphère humide d'une composition à base d'une résine polyoléfinique greffée par réaction avec un monomère portant au moins un groupement hydrolysable pour donner lieu à des réactions de condensation, tel qu'un groupement alcoxysilane insaturé, et au moins une couche de surface constituée en une seconde matière comprenant essentiellement une résine polyoléfinique sous forme thermoplastique et soudable thermiquement. En fonction des utilisations auxquelles sont destinés le plus souvent les tubes selon l'invention, la couche de surface ci-dessus est avantageusement présente à l'extérieur des tubes, en enveloppe autour de l'âme. Cependant, ce positionnement relatif n'est pas limitatif dans la mise en oeuvre de l'invention. Au contraire, la couche de surface peut recouvrir 'seulement partiellement la surface extérieure du tube, ou dans certains cas, il peut être prévu une couche de surface thermoplastique et soudable sur la surface interne du tube, en plus ou en remplacement de la couche de surface constituée à l'exté- rieurs Il est notamment avantageux1 en combinaison avec des tubes dont la paroi comporte une couche de surface thermoplastique autour d'une âme en matière réticulée, d'utiliser des manchons d'assemblage de ces tubes qui sont constitués-d'une manière analogue, mais avec la couche de surface thermoplastique sur la face interne par rapport à l'âme, pour réaliser l'assemblage par soudage thermique de cette couche interne sur la couche de surface thermoplastique présente à l'extérieur des tubes, en leurs extrémités disposées bout à bout. L'invention a donc également pour objet des manchons tubulaires d'assemblage des tubes ci-dessus pour former des canalisations de grande longueur, qui sont caractérisés en ce qu'ils comportent au moins une âme constituée d'une matière analogue à celle desdits tubes et une couche de surface analogue à celle desdits tubes, propre à être soudée sur cette dernière par des moyens de soudure permettant d'assurer le soudage desdits manchons. Ces moyens de soudure seront avantageusement constitués par une résistance électrique de chauffage noyée dans lesdits manchons. Naturellement, de tels manchons peuvent être de forme droite, ou de forme coudée, ou comporter plusieurs branches, en T ou en Y par exemple, pour réaliser toutes sortes de branchements ou dérivations sur les canalisations. Suivant d'autres formes de réalisation, les tubes selon l'invention peuvent être prévus pour permettre un assemblage direct dés tubes entre eux, au niveau des extrémités de deux tubes successifs engagées l'une dans l'autre. On applique alors une technique d'assemblage qui est utilisée couramment dans la pose des canalisations en tubes thermoplastiques dans l'habitat et-qui consiste essentiellement à dilater l'extrémité d'un tube pour former unebtulipe dans laquelle on engage l'extrémité du tube à raccorder et à chauffer l'ensemble autour de la tulipe pour assurer le soudage. La soudure est donc réalisée entre l'extérieur d'un tube et la face interne de l'autre au niveau de la tulipe.C'est pourquoi les tubes selon l'invention comportent pour cette application deux couches de surface thermoplastiques, respectivement sur la face interne et sur la face externe d'une âme tubulaire en résine polyoléfinique réticulée. Pour 11 assemblage des tubes entre eux, par l'une ou l'autre des techniques mentionnées, l'emploi d'une résine polyoléfinique réticulée pour l'âme des tubes présente l'avantage supplémentaire de conduire à une matière thermoréticulable. Cette propriété peut être mise à profit pour assurer des efforts de pression favorables à un soudage efficace. Dans la fabrication des#tubes selon l'invention, ainsi éventuellement que dans celle des manchons d'assemblage, on peut avantageusement obtenir la liaison intime qui rend la couche de surface étroitement solidaire de l'âme, en réalisant la mise en forme des matières qui les constituent, par extrusion ou par injection, avant de provoquer la réticulation de la composition formant l'âme. Ainsi, l'invention a aussi pour objet un procédé de fabrication des tubes et/ou des manchons, qui se carac térise en ce qu'il comporte la préparation d'une composition à base de polyoléfine thermoplastique pour constituer la couche de surface et la préparation d'une composition à base de polyoléfine et d'alcoxysilane insaturé pour l'âme, la mise en oeuvre desdites compositions par coextrusion pour obtenir un élément tubulaire où elles forment deux couches coaxiales constituant la paroi dudit élément, et l'exposition dudit élément à une atmosphère humide provoquant la réticulation de la composition constituant l'âme. On On notera ici que pour obtenir le greffage de l'alcoxysilane et la réticulation conduisant à la résine réticulée de l'âme, on peut procéder en deux étapes ou en une seule. Dans le premier cas la composition amenée à l'extrusion contient l'alcoxysilane déjà greffé sur la chaine de polyoléfine par ouverture de sa liaison insaturée, avec éventuellement les additifs classiques favorisant la réticulation après extrusion, alors que dans le second la réaction chimique de greffage s'effectue pendant l'extrusion, à la température de l'extrusion et en présence d'initiateurs classiques introduits à cet effet dans la composition. On comprendra aisément que dans les opérations de coextrusion comme dans la constitution des parois des éléments tubulaires, le nombre de couches n'est pas nécessairement limité à deux. Au contraire, il peut être avantageux, par exemple, de prévoir une couche intermédiaire entre l'âme et la couche de surface, ou de prévoir une série de couches intermédiaires de compositions progressivement variables d'une couche à l'autre.Dans un mcie de réalisation préféré de l'invention où l'on utilise la même résine polyoléfinique comme constituant essentiel pour l'âme et pour la couche de surface, on peut notamment faire varier progressivement, d'une couche à l'autre, la proportion d'alcoxysilane, et donc le taux de réticulation de la polyoléfine, étant entendu que ce taux de réticulation doit rester suffisamment faible en surface du tube pour permettre le soudage, et que dans la couche formant l'âme, il doit être relativement élevé et suffisant pour apporter à l'ensemble les améliorations recherchées en résistance mécanique et en tenue à long terme. On considère en général de ce point de vue que le taux de réticulation dans la matière de l'âme devrait de préférence être supérieur à 30 % et notamment compris entre 50 et 70 %. Pour la couche de surface le taux de réticulation peut être nul, mais il peut également être compris s s entre.2 % et 5 %, par exemple, avec alors l'avantage de conduire à une résistance au cisaillement améliorée sans affecter sensiblement la soudabilité. Les compositions de polymères et copolymères de polyoléfines réticulées par des alcoxysilanes insaturés sont en elles-mêmes connues. Leur intérêt essentiel dans la présente invention est de conduire, pour des épaisseurs de paroi réduites, et donc des poids et des coûts de fabrication et de mise en oeuvre plus faibles, à des performances améliorées dans l'utilisation des tubes à base de polyoléfines, notamment en ce qui concerne la résistance mécaniqué et son comportement dans le temps.De ce point de vue, on a pu vérifier, en particulier, par des essais de fluage sous pression, que pour des contraintes supportables équivalentes en début d'utilisation, la résistance des tubes selon l'invention se trouve maintenue pendant des durées beaucoup plus longues que les tubes classiques, ce qui est éminemment favorable pour les applications à la fabrication des canalisations. D'autres propriétés sont également améliorées, comme la résistance à l'abrasion et la résistance aux agressions chimiques, et là, il est de peu d'importance que la couche de surface restant éventuellement accessible le long des tubes soit relativement fragile, du moment qu'elle a joué son rôle dans le soudage des extrémités lors de l'assemblage des tubes. Les constituants à utiliser dans les compositions servant à la fabrication des tubes selon l'invention, et éventuellement de leurs manchons d'assemblage, sont en euxmêmes classiques, de même que les critères présidant à leur choix et au réglage de leurs proportions. Ainsi par exemple, il est souvent souhaitable, selon l'invention, d'utiliser comme polymère thermoplastique de base, du poly- éthylène ou du polypropylène avec une préférence pour le polyéthylène, ou les copolymères d'éthylène ou de propylène avec des monomères compatibles, comme le propylène (pour l'éthylène), le chlorure d'éthylène, ou l'acétate de vinyle. Quant aux agents de greffage et de réticulation utilisés dans la composition constituant l'âme des éléments tubulaires, ils peuvent être avantageusement choisis parmi les silanes comportant d'une part une double liaison éthylénique pour le greffage et portant d'autre part au moins un, et de préférence au moins deux groupements capables, par hydrolyse, de donner lieu à des réactions de condensation, ce qui est le cas notamment des groupements alcoxy comprenant de 1 à 4 atomes de carbone, comme les radicaux méthoxy et éthoxy. Un exemple préféré d'un tel silane est le vinyltriméthoxysilane. Par ailleurs, les compositions peuvent contenir des constituants secondaires classiques, parmi lesquels en particulier, des promoteurs de polymérisation radicalaire et des catalyseurs d'hydrolyse des alcoxysilanes. On décrira maintenant plus en détails quelques formes de réalisation particulières de l'invention qui en feront mieux comprendre les caractéristiques essentielles et les avantages, étant entendu toutefois que ces formes de réalisation sont choisies à titre d'exemples et qu'elles ne sont nullement limitatives. La description est illustrée par les figures 1 et 2 des dessins annexés, qui représentent schématiquement, en coupe partielle - pour la figure 1 les extrémités de deux tubes bout à bout, avec un manchon d'assemblage correspondant - pour la figure 2 les extrémités de deux tubes assemblées l'une dans l'autre. Sur la figure 1, les deux tubes portent les références 1 et 2, tandis que le manchon d'assemblage porte la référence 3. On a fait apparattre que les tubes 1 et 2 sont constitués chacun par une paroi de forme tubulaire cylindrique, qui comprend deux couches coaxiales de matière plastique : une âme 4 du côté interne et une couche de surface 5 du côté externe. De manière complémentaire, le manchon 3 est dimensionné pour entourer les extrémités des deux tubes, sans jeu notable, et sa paroi comporte également deux couches cylindriques coaxiales, mais l'âme 6 est disposée du côté externe et la couche de surface 7 est disposée du côté interne.Le manchon 3 comporte en outre des moyens de soudure constitués par une résistance électrique schématisée en 8, qui est noyée dans la masse du manchon, sensiblement à l'interface entre les deux couches. On comprendra aisément que ces moyens de soudure peuvent être également réalisés en chauffant le manchon de l'extérieur tel que décrit plus loin. Dans le mode de réalisation particulier considéré ici, on admet que les tubes de l'invention sont fabriqués par extrusion, alors que les manchons peuvent être réalisés soit par extrusion, soit par injection, sans que leurs qualités en soient affectées. Mais dans tous les cas, on constitue l'élément tubulaire, tube ou manchon, à partir des compositions appropriées et aux dimensions désirées, avec ses deux couches en contact intime l'une avec l'autre, avant de provoquer la réticulation de la composition réticulable utilisée pour l'âme. C'est ainsi que l'on assure leur solidarisation définitive. A titre d'exemple, on prépare deux compositions différentes à base de polyéthylène, qui sont présentées à l'entrée d'une extrudeuse à deux filières concentriques à une température de l'ordre de 150 OC à 250 DC. La première composition, alimentant la filière externe, est du polyéthylène de densité 0,956 et d'indice de fluidité-0,1 à 190 OC sous 2,16 bars. La seconde est une composition de polyéthylène réticulable, qui contient avec le polyéthylène du vinyltriméthoxysilane, dans une proportion de 1 à 2 % en poids par rapport au poids total de la composition, ainsi que du peroxyde de dicumyle dans la proportion due.0,05 à 0,2 % en poids et du dilaurate de dibutyl-étain dans une proportion de l'ordre de 0,05 S en poids.Ce polyéthylène greffable et réticulable présente une densité de 0,948 et un in#ice de fluidité de 0,2 sous 2,16 bars à 190 OC. Le chauffage dans le mélangeur de l'extrudeuse réalise le greffage du vinylsilane sur la chaine de polyéthylène, par ouverture des doubles liaisons éthyléniques favorisée par le peroxyde organique. L'élément tubulaire à deux couches coaxiales obtenu à la sortie de l'extrudeuse est découpé en tronçons à la longueur de tube désirée, et ces tubes sont conservés quelques jours exposés à l'humidité de l'air ambiant. Ceci provoque la réticulation de la composition constituant la couche interne, par hydrolyse des groupements triméthoxysilane greffés et condensation des silanols, cette réaction étant catalysée par le sel d'étain présent dans la composition. Dans le tube final, seule cette couche interne, qui constitue toutefois l'essentiel de l'épaisseur de parois, est réticulée, alors que la couche de surface externe reste sous forme thermoplastique. En section, les dimensions sont les suivantes Diamètre extérieur du tube : 32,1 mm Epaisseur totale de la paroi : 3,1-3,2 mm Epaisseur de la couche externe : 0,4 mm en moyenne. Par ailleurs, en vue d'essais de résistance, on découpe des tronçons d'environ 20 cm de longueur dans l'élément tubulaire obtenu à la sortie de l'extrudeuse, perpendiculairement à l'axe, et on les soumet à hydrolyse pendant 8 heures à 80 OC dans l'eau pour assurer la réticulation. Après séchage, on les assemble deux à deux bout à bout au moyen de manchons thermosoudables traditionnels, du type de ceux qui sont disponibles dans le commerce sous la dénomination "Innogaz". Les échantillons ainsi obtenus sont soumis, dans un bac à 80 OC, à une pression hydrostatique telle que la contrainte (soit de 4 MPa quand cette contrainte est calculée par la formule : La contrainte est maintenue pendant 8800 heures sur quatre échantillons semblables, sans que l'on puisse constater la moindre défaillance. Après un repos de 24 heures à 20 OC, les mêmes échantillons sont portés à une pression de 20 bars pendant 168 heures. Aucun éclatement n'est constate. En variante de l'exemple qui précède, on peut réaliser le greffage et la réticulation du vinylméthoxysilane en deux étapes différentes, l'unie avant, l'autre après l'extrusion. Dans ce cas, on part d'un polyéthylène préalablement greffé par chauffage, extrusion et granulation, d'un mélange contenant le polyéthylène, le vinyltriméthoxysilane et le peroxyde organique initiateur, auquel on ajoute à l'alimentation de l'extrudeuse, un mélange maître contenant le catalyseur de condensation par hydrolyse. La composition présente ur indice de fluidité 0,5 sous 5 bars à 190 OC. On peut aussi faire varier plus largement la proportion du silane insaturé hydrolysable, par exemple entre 0,5 et 5 % en poids par rapport au poids total de la composition. Selon une autre vtriante, l'épaisseur totale de la paroi des tubes est comprise entre 10 et 15 mm, pour des tubes de 150 mm de diamètre extérieur. Quant à l'épaisseur de la couche de surface soudable thermiquement, elle #peut varier par exemple entre 0,1 et 2 mm, et plus généralement entre 0,05 et 5 mm. Dans l'ensemble, par rapport aux tubes de polyéthylène classiques, l'invention permet une augmentation très importante de la tenue BOUS pression dans le temps, sans fluage, une amélioration importante des propriétés mécaniques à chaud, la suppression des risques de fissuration, l'augmentation de la résistance aux agents chimiques et l'amélioration de la résistance à l'abrasion. Toutes ces améliorations peuvent conduire par ailleurs, et sans risques, à une réduction de l'épaisseur des tubes de l'ordre de 50 %, par rapport à ceux réalisés actuellement exclusivement en matériaux thermoplastiques, ce qui implique des progrès techniques et économiques considérables, avec notamment une réduction importante du coût en matières, l'augmentation corrélative des vitesses de production, une augmentation sensible de la capacité de transport des réseaux, du fait de la section accrue du trou central des tubes. Et cependant, ces tubes peuvent sans difficulté être assemblés par thermosoudage au niveau de la couche de surface externe, par la technique usuelle. On peut utiliser à cet effet des manchons existant actuellement dans le commerce, comme on l'a déjà indiqué. Mais on peut aussi leur préférer des manchons également réalisés par le procédé de l'invention, comme illustré par la figure 1. De tels manchons comportent une couche de polyéthylène réticulé 6 sur leur face extérieure, et ils présentent alors les mêmes avantages de résistance mécanique, thermique et chimique que les tubes De plus, quand elle est chauffée, elle subit un rétreint qui exerce sur les tubes une pression favorable au soudage. La couche thermosoudable de l'intérieur présente une épaisseur comprise entre 1 et 4 mm par exemple, et la résistance incorporée dans les manchons permet de chauffer cette couche à une température de l'ordre de 150 à 200 OC pour réaliser son soudage sur la couche de surface externe des tubes.De plus, le polyéthylène du manchon, au moins dans cette couche thermosoudable, est de préférence un copolymère avec l'acétate de vinyle, dans la proportion de 30 % en poids, par exemple, par rapport au poids du mélange, de sorte que sa capacité d'adhérence par thermosoudage est améliorée. Enfin, on voit sur la figure 1 que la couche interne du manchon se prolonge en une couronne interne 9 dans la partie médiane du manchon. Lors de l'assemblage des deux tubes bout à bout, cette couronne vient en fait s'intercaler entre les extrémités des parois des tubes. Dans le mode de réalisation illustré par la figure 2 les tubes 11 et 12 selon l'invention peuvent être assemblés entre eux sans qu'il soit besoin d'utiliser des manchons spéciaux. Ces tubes sont réalisés à partir des mêmes compositions que ci-dessus, mais par coextrusion de trois couches coaxiales. La couche centrale constitue l'âme 14, en matière à base de polyoléfine réticulée. La couche externe 15 et la couche interne 17 sont toutes les deux couches de surface en résine polyoléfinique restant à l'état thermoplastique, et donc thermosoudable. Dans une fabrication industrielle, on fait passer les tubes découpés à la sortie de l'extrudeuse dans un four tunnel où ils sont exposés à une atmosphère de vapeur d'eau saturante à 100 OC dans laquelle il s'éjourne environ 2 h. La réticulation ainsi assurée n'affecte que l'âme des tubes, seule à renfermer la polyoléfine greffée avec le silane. Pour effectuer l'assemblage des deux tubes 11 et 12, on forme d'abord une tulipe 13 en chauffant l'extrémité du tube 11 à sa température de ramollissement pendant qu'on introduit dedans un mandrin de diamètre sensiblement égal au diamètre extérieur du tube 12. On laisse 1a tulipe se refroidir à la température ambiante et se durcir autour du mandrin, avant de retirer ce dernier. On engage ensuite l'extrémité coopérante du tube 12 dans la tulipe 13 et l'on chauffe celle-ci de l'extérieur à la température appropriée pour assurer le soudage thermique de la couche de surface interne du tube 11 sur la couche de surface sxterne du tube 12. Le refroidissement final -de la tulipe provoque un rétreint de celle-ci, du fait ême de la nature de la résine polyoléfinique réticulée constituant l'âme, ce qui ajoute à l'efficacité de l'adhérence entre les deux couches ther#plastiques soudées ensemble. Naturellement, l'invention n'est en rien limitée par les particularités qui ont été spécifiées dans ce qui précède ou par les détails des modes de réalisation particuliers choisis pour illustrer l'invention. Toutes sortes de variantes peuvent y être apportées sans sortir pour autant du cadre de l'invention. Cette dernière englobe ainsi tous les moyens constituant des équivalents techniques des moyens décrits ainsi que leurs combinaisons. REVENDICATIONS 1. Tubes pour la fabrication de canalisations de grande longueur par assemblage bout à bout, caractérisés en ce qu'ils comportent une paroi formée d'au moins deux couches intimement solidaires, comprenant au moins une âme (4) constituée en une première matière comprenant essentiellement une résine polyoléfinique réticulée et au moins une couche de surface (5) constituée en une seconde matière comprenant essentiellement une résine polyoléfinique sous forxe~thermoplastique et soudable thermiquement. 2. Tubes selon la revendication 1, caractérisés en ce que ladite première matière résulte de la réticulation en atmosphère humide d'une composition à base d'une résine polyoléfinique greffée par réaction avec un monomère portant au moins un groupement hydrolysable pour donner lieu à des réactions de condensation, tel qu'un alcoxysilane insaturé. 3. Tubes selon la revendication 1 ou 2, caractérisés en ce que ladite couche de surface (5) est présente à l'extérieur desdits tubes, en enveloppe autour de ladite ame. 4. Tubes selon l'une quelconque des revendications 1 à 3, caractérisés en ce qu'ils sont tels qu'obtenus par coextrusion de l'âme et de la couche de surface avant réticulation de la composition formant l'âme. 5. Tubes selon l'une quelconque des revendications 1 à 4, caractérisés en ce que les résines de polyoléfines de l'âme (4) ~t de la couche de surface (5) sont de même nature, et de préférence toutes deux à base de polyéthylène ou de copolymères d'éthylène. 6. Tubes selon l'une quelconque des revendications 1 à 5, caractérisés en ce qu'ils comportent deux couches de surface (15,17), respectivement sur les faces interne et externe de l'âme tubulaire (14). 7. Manchons tubulaires d'assemblage de tubes selon l'une quelconque des revendications 1 à 6, caractérisés en ce qu'ils comportent au moins une âme (6).constituée d'une matière analogue à celle desdits tubes et une couche de surface (7) analogue à celle desdits tubes, propre à être soudée sur cette dernière par des moyens de soudure (8) 8. Manchons selon la revendication 7, caractérisés en ce que lesdits moyens de soudure sont constitués par une résistance électrique de chauffage (8) noyée dans lesdits manchons. 9. Manchons selon la revendication 7, caractérisés en ce qu'ils comportent une couronne annulaire (9) prolongeant radialement ladite couche de surface (7) dans une zone médiane du manchon pour s'intercaler entre les extrémités de deux tubes successifs disposés bout à bout pour assemblage par ledit manchon. 10. Procédé de fabrication de tubes pour canalisations de grande longueur selon l'une quelconque des revendications 1 à 6 et/ou de manchons selon l'une quelconque des revendications 7 à 9 pour leur assemblage, caractérisé en ce qu'il comporte la préparation d'une composition à base de polyoléfine thermoplastique pour constituer la couche de surface et la préparation d'une composition à base de polyoléfine et d'alcoxysilane insaturé pour l'âme, la mise en oeuvre desdites compositions par coextrusion pour obtenir un élément tubulaire où elles forment deux couches coaxiales constituant la paroi dudit élément, et l'exposition dudit élément à une atmosphère humide provoquant la réticulation de la composition constituant l'âme. 11. Procédé selon la revendication 10, caractérisé en ce que ledit alcoxysilane est du vinyltriméthoxysilane. 12. Procédé selon la revendication 10 ou 11, caractérisé en ce que ladite polyoléfine est un copolymère d'éthylène et d'acétate de vinyle dans la couche soudable.